СЫРЬЕВАЯ СМЕСЬ ДЛЯ ИЗГОТОВЛЕНИЯ ЧЕРЕПИЦЫ
CRUDE MIXTURE FOR MAKING ROOFING TILES

Изобретение относится к составам сырьевых смесей, которые могут быть использованы для изготовления черепицы.
Известна сырьевая смесь, содержащая, мас.%: лесс 72,0-74,0; бентонит, 22,0-24,0; стеклобой 2,0-6,0 [1].
Задачей изобретения является повышение морозостойкости черепицы, полученной из сырьевой смеси.
Технический результат достигается тем, что сырьевая смесь для изготовления черепицы, содержащая лесс, бентонит, стеклобой, дополнительно включает каолин, кварцевый песок и оксид цинка при следующем соотношении компонентов, мас.%: лесс 78,5-79,5; бентонит 5,0-7,0; каолин 1,0-1,5; молотый до прохождения через сетку №014 стеклобой 3,0-4,0; молотый до прохождения через сетку №014 кварцевый песок 8,0-10,0; оксид цинка 0,5-1,0.
В сырьевой смеси может быть использован бой любого силикатного стекла с содержанием диоксида кремния не менее 50% по массе, например, следующих видов.
2
2
3
2
3
2
2
Стекло тарное характеризуется следующим химическим составом, мас.%: SiO 73,0; AlO+FeO 3,0-3,5; CaO+MgO 10,0; KO+NaO 14,5.
2
2
3
2
3
2
2
Стекло листовое характеризуется следующим химическим составом, мас.%: SiO 71,7-72,4; AlO+FeO 2,0-2,4; CaO 6,4-6,8; MgO 3,9-4,3; KO+NaO 14,5-14,9.
2
2
3
2
3
Стекло архитектурно-строительное характеризуется следующим химическим составом, мас.%: SiO 72,5-74,5; AlO 0,8-1,0; CaO 6,0-6,3; MgO 3,3-3,4; NaO 15,4-16,0; SO 0,4-0,5.
В таблице приведены составы сырьевой смеси для изготовления черепицы.
Таблица
Состав
Компоненты, мас.%
Лесс
Бентонит
Каолин
Молотый до прохождения через сетку №014 стеклобой
Молотый до прохождения через сетку №014 кварцевый песок
Оксид цинка
1
79,5
5,0
1,5
3,0
10,0
1,0
2
79,0
6,0
1,25
3,5
9,0
1,25
3
78,5
7,0
1,0
4,0
8,0
1,5
Подготовленные компоненты дозируют в требуемых количествах и смешивают. Полученную смесь увлажняют до 18-22% и формуют из нее пластическим способом черепицу, которую сушат и обжигают при температуре 980-1020°C. Возможно нанесение на поверхность обожженной черепицы слоя прозрачной или глушеной глазури с последующим обжигом при температуре 750-900°C.
Морозостойкость черепицы, полученной из такой смеси, составит 70-80 циклов.
Источники информации
1. SU 1564145, C04B 33/00, 1990.